(57)【要約】【課題】耐クラック性、感度特性にも優れ、かつ、長期に渡り良好な画像特性を維持することができる電子写真感光体及びそれを備えた画像形成装置を提供する。【解決手段】導電性基体上に、電荷発生剤と、正孔輸送剤と、電子輸送剤と、結着樹脂と、を含有する感光層を備える電子写真感光体であって、正孔輸送剤及び電子輸送剤の合計添加量を、結着樹脂１００重量部に対して、１００〜１５０重量部の範囲内の値とするとともに、正孔輸送剤が、分子量が７００〜１２００の範囲内の値である正孔輸送剤を含む。【選択図】図４
2007147824.tif 000002
【特許請求の範囲】
【請求項１】
導電性基体上に、電荷発生剤と、正孔輸送剤と、電子輸送剤と、結着樹脂と、を含有する感光層を備える電子写真感光体であって、
前記正孔輸送剤及び電子輸送剤の合計添加量を、前記結着樹脂１００重量部に対して、１００〜１５０重量部の範囲内の値とするとともに、
前記正孔輸送剤が、分子量が７００〜１２００の範囲内の値である正孔輸送剤を含むことを特徴とする電子写真感光体。
【請求項２】
前記正孔輸送剤を第１の正孔輸送剤としたとき、更に、分子量が７００未満の値である第２の正孔輸送剤を含むことを特徴とする請求項１に記載の電子写真感光体。
【請求項３】
前記第１の正孔輸送剤の添加量を、前記結着樹脂１００重量部に対して３０〜１３０重量部の範囲内の値とすることを特徴とする請求項２に記載の電子写真感光体。
【請求項４】
前記電子輸送剤の添加量を、前記結着樹脂１００重量部に対して２０〜６０重量部の範囲内の値とすることを特徴とする請求項１〜３のいずれか一項に記載の電子写真感光体。
【請求項５】
前記感光層が、添加剤として下記一般式（１）で表される化合物を含有することを特徴とする請求項１〜４のいずれか一項に記載の電子写真感光体。
【化１】
2007147824.tif 000044
（一般式（１）中、Ｒ1〜Ｒ10はそれぞれ独立しており、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基であり、Ｒは、置換または非置換の炭素数１〜１２のアルキレン基を示し、ｎは０〜３の整数を示す。）
【請求項６】
前記添加剤が、下記式（２）〜（７）で表される化合物またはその誘導体であることを特徴とする請求項５に記載の電子写真感光体。
【化２】
2007147824.tif 000045
【化３】
2007147824.tif 000046
【化４】
2007147824.tif 000047
【化５】
2007147824.tif 000048
【化６】
2007147824.tif 000049
【化７】
2007147824.tif 000050
【請求項７】
前記添加剤の添加量を、前記感光層の固形分に対して５〜１５重量％の範囲内の値とすることを特徴とする請求項５又は６に記載の電子写真感光体。
【請求項８】
前記感光層が、単層型であることを特徴とする請求項１〜７のいずれか一項に記載の電子写真感光体。
【請求項９】
請求項１〜８のいずれか一項に記載の電子写真感光体を備える画像形成装置であって、
前記電子写真感光体の周囲に、帯電手段、露光手段、現像手段、転写手段をそれぞれ配置するとともに、除電手段を省略した除電レスタイプであることを特徴とする画像形成装置。
【発明の詳細な説明】
【技術分野】
【０００１】
本発明は、電子写真感光体及びそれを備えた画像形成装置に関する。特に、耐汚染性に優れるとともに、長期に渡って露光メモリの発生を抑制することができる電子写真感光体及びそれを備えた画像形成装置に関する。
【背景技術】
【０００２】
従来、画像形成装置に用いられる電子写真感光体としては、光照射により電荷を発生するための電荷発生剤と、この発生した電荷を輸送するための電荷輸送剤と、これらの物質を分散させて層形成するための結着樹脂と、を含む有機感光体が広く用いられている。
このような有機感光体に用いられる画像形成装置には、感光体表面を帯電させるための帯電手段と、この帯電した表面に対して光照射し潜像形成するための露光手段と、この潜像をトナー現像してトナー像を形成するための現像手段と、このトナー像を印刷紙に転写するための転写手段と、を順次配置した画像形成プロセスが採用されている。
この画像形成プロセスにおいて、転写後の感光体表面に残留した残留電荷を消去するために、光照射して除電する除電手段が設けられている。これにより、繰り返し使用した場合であっても、前周回までに残留した電位をリセットして、いわゆる転写メモリや露光メモリの発生を抑制することができる。
しかしながら、このような方法を用いた場合であっても、感光体内部には空間電荷が発生し、繰り返し使用した場合には、この空間電荷が感光体内に蓄積され、一定の画像特性が得られなくなるという問題が見られた。
【０００３】
そこで、このような問題を解決するために、特定の電子輸送剤を用いるとともに、添加剤としてターフェニル化合物を用いることで、反転現像方式を用いた場合であっても転写メモリの発生が少なく、ＮＯｘ、オゾン等に対する耐ガス性を向上させた正帯電単層型電子写真感光体が開示されている。（例えば、特許文献１参照）
また、感光層中に、添加剤としてビフェニル誘導体を含有させることで、正帯電における電気特性の繰り返し安定性を向上させた電子写真感光体が開示されている。（例えば、特許文献２参照）
【特許文献１】特開２００１−２４２６５６号（特許請求の範囲）
【特許文献２】特開２０００−３１４９６９号（特許請求の範囲）
【発明の開示】
【発明が解決しようとする課題】
【０００４】
しかしながら、このような感光体を用いた場合であっても、使用条件等によっては、やはり、転写後の感光層に残留電荷が発生する場合が見られた。また、このように繰り返し使用する過程において、人体起因あるいは感光体の接触部材からの汚染成分が感光体表面に付着した場合には、そこを起点としてクラックが発生し、画像特性を低下させるという問題も見られた。更に、これらの感光体は、画像形成システムとして除電手段を用いて残留電荷を消去する方法が必要であることから、装置の小型化に対応することが困難であるという問題も見られた。
【０００５】
そこで、本発明の発明者らは鋭意検討した結果、電荷輸送剤としての、正孔輸送剤と電子輸送剤との合計添加量を所定範囲内の値に規定するとともに、所定の分子量を有する正孔輸送剤を含有させることにより、感光層における電荷輸送能を維持しつつ、正孔輸送剤の汚染成分への溶出も防止できることを見出した。
すなわち、本発明は、長期に渡り良好な画像特性を維持することができるとともに、耐汚染性、耐クラック性にも優れた電子写真感光体及びそれを備えた画像形成装置を提供することを目的とする。
【課題を解決するための手段】
【０００６】
本発明の電子写真感光体によれば、導電性基体上に、電荷発生剤と、正孔輸送剤と、電子輸送剤と、結着樹脂と、を含有する感光層を備える電子写真感光体であって、正孔輸送剤及び電子輸送剤の合計添加量を、結着樹脂１００重量部に対して、１００〜１５０重量部の範囲内の値とするとともに、正孔輸送剤が、分子量が７００〜１２００の範囲内の値である正孔輸送剤を含むことを特徴とする電子写真感光体が提供され、上述した問題を解決することができる。
すなわち、正孔輸送剤及び電子輸送剤の合計添加量を所定量とすることで、感光体における電荷輸送能を維持しつつ、更に、所定分子量の正孔輸送剤を含有させることで、電荷輸送剤を所定量添加することに伴う、耐クラック性の低下を防止することができる。
したがって、このような帯電特性及び耐汚染性に優れた感光体であれば、長期に渡り良好な画像特性を維持できるとともに、露光メモリの発生も抑制することができることから、除電レスシステムを採用して装置の小型化に資することができる。
【０００７】
また、本発明を構成するにあたり、正孔輸送剤を第１の正孔輸送剤としたとき、更に、分子量が７００未満の値である第２の正孔輸送剤を含むことが好ましい。
このように構成することにより、第１の正孔輸送剤により汚染成分への溶出を抑制しつつ、第２の正孔輸送剤により、感光層内における分散性を向上させ、露光メモリの発生を抑制することができる。
したがって、分子量を大きくすることにより得られる耐クラック性と、分子量を小さくすることにより得られる分散性の向上、すなわち露光メモリの抑制と、をそれぞれ効果的に発揮することができる。
【０００８】
また、本発明を構成するにあたり、第１の正孔輸送剤の添加量を、結着樹脂１００重量部に対して３０〜１３０重量部の範囲内の値とすることが好ましい。
このように構成することにより、正孔輸送剤の汚染成分への溶出量を所定範囲内の量に制御することができ、耐汚染性及び耐クラック性に優れる感光層を形成することができる。
【０００９】
また、本発明を構成するにあたり、電子輸送剤の添加量を、結着樹脂１００重量部に対して２０〜６０重量部の範囲内の値とすること好ましい。
このように構成することにより、正孔輸送剤と電子輸送剤との含有バランスを所定範囲内に維持することができ、感光層の電荷輸送能を効果的に高めることができる。
【００１０】
また、本発明を構成するにあたり、感光層が、添加剤として下記一般式（１）で表される化合物を含有することが好ましい。
【００１１】
【化１】
2007147824.tif 000003
（一般式（１）中、Ｒ1〜Ｒ10はそれぞれ独立しており、水素原子、ハロゲン原子、置換または非置換の炭素数１〜１２のアルキル基、置換または非置換の炭素数１〜１２のアルコキシ基、置換または非置換の炭素数６〜３０のアリール基、置換または非置換の炭素数６〜３０のアラルキル基、置換または非置換の炭素数３〜１２のシクロアルキル基、ヒドロキシル基、シアノ基、ニトロ基、アミノ基であり、Ｒは、置換または非置換の炭素数１〜１２のアルキレン基を示し、ｎは０〜３の整数を示す。）
【００１２】
このように構成することにより、汚染成分が付着した部分に化合物（１）が作用することで、クラックの発生を抑制することができ、所定分子量の正孔輸送剤を含有させることと合わせて、更に効果的に耐クラック性を向上させることができる。
【００１３】
また、本発明の電子写真感光体を構成するにあたり、添加剤が、下記式（２）〜（７）で表される化合物またはその誘導体であることが好ましい。
このように構成することにより、感光層内に生じる応力を、更に有効に緩和させることができ、耐クラック性を向上させることができる。
【００１４】
【化２】
2007147824.tif 000004
【００１５】
【化３】
2007147824.tif 000005
【００１６】
【化４】
2007147824.tif 000006
【００１７】
【化５】
2007147824.tif 000007
【００１８】
【化６】
2007147824.tif 000008
【００１９】
【化７】
2007147824.tif 000009
【００２０】
また、本発明の電子写真感光体を構成するにあたり、添加剤の添加量を、感光層の固形分に対して５〜１５重量％の範囲内の値とすることが好ましい。
このように構成することにより、正孔輸送剤の溶出量に対応させて、添加剤の添加量を調整することができ、クラックの発生を有効に防止することができる。
また、添加剤の添加量が多くなると、感光層のガラス転移点が低下してしまう場合があることから、このような範囲内の値に制御することで、ガラス転移点が制御でき、耐摩耗性を維持させることもできる。
【００２１】
また、本発明の電子写真感光体を構成するにあたり、感光層が、単層型であることが好ましい。
このように構成することにより、正負いずれの帯電型においても適用可能となるとともに、簡易な層構成となることから、生産性を向上させることができる。
【００２２】
また、本発明の別の態様は、上述したいずれかの電子写真感光体を備える画像形成装置であって、電子写真感光体の周囲に、帯電手段、露光手段、現像手段、転写手段をそれぞれ配置するとともに、除電手段を省略した除電レスタイプの画像形成装置である。
すなわち、所定分子量の正孔輸送剤を含有させるとともに、正孔輸送剤及び電子輸送剤の合計添加量を所定範囲内の値に規定した感光体を、除電レスシステムを備えた画像形成装置に対して適用することにより、露光メモリの発生を抑制したまま、耐クラック性、耐摩耗性に優れた画像形成装置を提供することができる。したがって、画像形成装置を小型化することができるとともに、部品点数を減らしてコストダウンを図ることができる。
【発明を実施するための最良の形態】
【００２３】
［第１実施形態］
本発明における第１の実施形態は、導電性基体上に、電荷発生剤と、正孔輸送剤と、電子輸送剤と、結着樹脂と、を含有する感光層を備える電子写真感光体であって、正孔輸送剤及び電子輸送剤の合計添加量を、結着樹脂１００重量部に対して、１００〜１５０重量部の範囲内の値とするとともに、正孔輸送剤が、分子量が７００〜１２００の範囲内の値である正孔輸送剤を含むことを特徴とする電子写真感光体である。
以下、本発明の第１の実施形態である単層型の電子写真感光体について具体的に説明する。
【００２４】
１．基本的構成
図１（ａ）に示すように、単層型電子写真感光体１０は、導電性基体１２上に単一の感光層１４を設けたものである。
この感光層１４は、電荷発生剤と、電子輸送剤と、正孔輸送剤と、結着樹脂と、添加剤と、を所定の溶媒に溶解又は分散させた塗布液を、導電性基体１２上に塗布し、乾燥させることで形成することができる。
このような単層型感光体１０は、正負いずれの帯電型にも適用可能であるとともに、層構成が簡単であって、感光層を形成する際の被膜欠陥を抑制できることから、生産性に優れている。また、層間の界面が少ないことから、光学的特性を向上させることができる。
なお、図１（ｂ）に例示するように、この感光層１４と、導電性基体１２と、の間に、中間層１６を形成した単層型感光体１０´とすることもできる。
また、この感光層１４の厚さは、通常、５〜１００μｍの範囲内の値であり、好ましくは１０〜５０μｍの範囲内の値である。
【００２５】
２．導電性基体
図１に例示する導電性基体１２としては、導電性を有する種々の材料を使用することができ、例えば鉄、アルミニウム、銅、スズ、白金、銀、バナジウム、モリブデン、クロム、カドミウム、チタン、ニッケル、パラジウム、インジウム、ステンレス鋼、真鍮等の金属や、上記金属が蒸着またはラミネートされたプラスチック材料、ヨウ化アルミニウム、酸化スズ、酸化インジウム等で被覆されたガラス等があげられる。
また、支持基体の形状は、使用する画像形成装置の構造に合わせて、シート状、ドラム状等のいずれであってもよく、基体自体が導電性を有するか、あるいは基体の表面が導電性を有していればよい。また、支持基体は、使用に際して十分な機械的強度を有するものが好ましい。ドラム状の場合は、導電性基体の直径が１０〜６０ｍｍ、より好ましくは１０〜２７ｍｍが装置の小型化の面で好ましい。
【００２６】
また、干渉縞の発生防止のためには、エッチング、陽極酸化、ウエットブラスティング法、サンドブラスティング法、粗切削、センタレス切削等の方法を用いて、支持基体の表面に粗面化処理を行うことが好ましい。
なお、導電性基体に対して陽極酸化等を実施した場合、非導電性や半導体特性となる場合があるが、そのような場合であっても所定の効果が得られる限り、導電性基体の中に含むことができる。
【００２７】
３．中間層
また、図１（ｂ）に示すように、支持基体１２上に、所定の結着樹脂を含有する中間層１６を設けてもよい。
この理由は、導電性基体と感光層との密着性を向上させるとともに、この中間層内に所定の微粉末を添加することで、入射光を散乱させて、干渉縞の発生を抑制することができるためである。この微粉末としては、光散乱性、分散性を有するものであれば特に限定されるものではないが、例えば、酸化チタン、酸化亜鉛、亜鉛華、硫化亜鉛、鉛白、リトポン等の白色顔料や、アルミナ、炭酸カルシウム、硫酸バリウム等の体質顔料としての無機顔料やフッ素樹脂粒子、ベンゾグアナミン樹脂粒子、スチレン樹脂粒子等を用いることができる。
【００２８】
また、この中間層の膜厚を所定範囲内に規定しておくことが好ましい。この理由は、中間層厚が厚くなりすぎると、感光体表面に残留電位が生じやすくなり、電気特性を低下させる要因となる場合があるためである。その一方で、中間層厚が薄くなりすぎると、支持基体表面の凹凸を十分緩和させることができなくなり、支持基体と感光層との密着性を得ることができなくなるためである。
したがって、中間層の膜厚としては、０．１〜５０μｍの範囲内の値とすることが好ましく、０．５〜３０μｍの範囲内の値とすることがより好ましい。
【００２９】
４．電荷発生剤
また、本発明における電荷発生剤としては、例えば、無金属フタロシアニン、オキソチタニルフタロシアニン等のフタロシアニン系顔料、ペリレン系顔料、ビスアゾ顔料、ジオケトピロロピロール顔料、無金属ナフタロシアニン顔料、金属ナフタロシアニン顔料、スクアライン顔料、トリスアゾ顔料、インジゴ顔料、アズレニウム顔料、シアニン顔料、ピリリウム顔料、アンサンスロン顔料、トリフェニルメタン系顔料、スレン顔料、トルイジン系顔料、ピラゾリン系顔料、キナクリドン系顔料といった有機光導電体や、セレン、セレン−テルル、セレン−ヒ素、硫化カドミウム、アモルファスシリコンといった無機光導電材料等の従来公知の電荷発生剤を用いることができる。
より具体的には、下記式（８）〜（１１）で表されるフタロシアニン系顔料（ＣＧＭ−Ａ〜ＣＧＭ−Ｄ）を使用することがより好ましい。
この理由は、光源として半導体レーザを備えたレーザビームプリンタやファクシミリ等のデジタル光学系の画像形成装置に使用する場合には、６００〜８００ｎｍ以上の波長領域に感度を有する感光体が必要となるためである。
その一方で、ハロゲンランプ等の白色の光源を備えた静電式複写機等のアナログ光学系の画像形成装置に使用する場合には、可視領域に感度を有する感光体が必要となるため、例えばペリレン系顔料やビスアゾ顔料等を好適に用いることができる。
【００３０】
【化８】
2007147824.tif 000010
【００３１】
【化９】
2007147824.tif 000011
【００３２】
【化１０】
2007147824.tif 000012
【００３３】
【化１１】
2007147824.tif 000013
【００３４】
５．正孔輸送剤
（１）第１の正孔輸送剤
また、本発明に用いられる正孔輸送剤は、分子量が７００〜１２００の範囲内の値である正孔輸送剤を含むことを特徴とする。以下、分子量が７００〜１２００の範囲内の値である正孔輸送剤を第１の正孔輸送剤として説明していく。
ここで、図３及び図４を参照して、第１の正孔輸送剤の分子量が、耐クラック性及び画像特性に与える影響について説明する。
まず、図３は、第１の正孔輸送剤の分子量と、耐クラック性と、の関係を示す特性図である。この特性図は、横軸に、第１の正孔輸送剤の分子量を採り、縦軸に、耐クラック性の指標である、クラック成長速度を採って示してある。
かかる特性図から理解できるように、第１の正孔輸送剤の分子量が大きくなるほど、クラック成長速度は低下し、耐クラック性は改善されると言える。しかしながら、かかる分子量を大きくしすぎたような場合には、感光層内での正孔輸送剤の分散性が低下して、露光メモリを発生させる要因となり得る。
したがって、第１の正孔輸送剤の分子量の範囲としては、８００〜１１００とすることが好ましく、９００〜１０００とすることがより好ましい。
なお、この特性図におけるクラック成長速度の測定方法の一例としては、人体起因の汚染成分と挙動が類似しているオレイン酸トリグリセリドに対して、後述する実施例１に記載された条件で感光層を所定時間浸漬させ、当該感光層表面に発生するクラック長さ（ｍｍ）を測定して成長速度（ｍｍ／ｍｉｎ）を求める方法がある。
【００３５】
次いで、図４は、第１の正孔輸送剤の分子量と、画像特性と、の関係を示す特性図である。この特性図は、横軸に、第１の正孔輸送剤の分子量を採り、縦軸に、画像特性の指標である、露光メモリ電位を採って示してある。
かかる特性図から理解できるように、第１の正孔輸送剤の分子量と露光メモリとの間には二次曲線的な相関関係があり、所定範囲内の分子量を有する第１の正孔輸送剤を用いることで露光メモリが改善されていると言える。
これは、第１の正孔輸送剤の分子量が大きくなると、分散性が低下して、感光層内部で正孔輸送剤が局在し、露光メモリの発生を増大させるためと考えられる。
また逆に、分子量が小さくなると、分子末端数が過度に増加して電荷輸送能を低下させ、露光メモリが発生しやすくなるためと考えられる。
したがって、かかる第１の正孔輸送剤の分子量の範囲としては、８００〜１１００とすることが好ましく、９００〜１０００とすることがより好ましい。
なお、正孔輸送剤の分子量は、構造式に基づいて算出した値を用いてもよく、ＧＰＣ法等を用いて求めることもできる。
【００３６】
（１）−１  種類
本発明に用いられる第１の正孔輸送剤としては、上述した分子量の条件を満たすものであれば、特に限定されるものではないが、例えば、ベンジジン系化合物、フェニレンジアミン系化合物、ナフチレンジアミン系化合物、フェナントリレンジアミン系化合物、オキサジアゾール系化合物、スチリル系化合物、カルバゾール系化合物、ピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物、ブタジエン系化合物、ピレン−ヒドラゾン系化合物、アクロレイン系化合物、カルバゾール−ヒドラゾン系化合物、キノリン−ヒドラゾン系化合物、スチルベン系化合物、スチルベン−ヒドラゾン系化合物、およびジフェニレンジアミン系化合物の一種単独または二種以上の組合せが挙げられる。
【００３７】
（１）−２  具体例
また、第１の正孔輸送剤の具体例としては、下記一般式（１２）〜（１６）で表される化合物（ＨＴＭ−１〜５）が挙げられる。
【００３８】
【化１２】
2007147824.tif 000014
【００３９】
【化１３】
2007147824.tif 000015
【００４０】
【化１４】
2007147824.tif 000016
【００４１】
【化１５】
2007147824.tif 000017
【００４２】
【化１６】
2007147824.tif 000018
【００４３】
（１）−３  添加量
また、第１の正孔輸送剤の添加量を、結着樹脂１００重量部に対して３０〜１３０重量部の範囲内の値とすることが好ましい。
この理由は、かかる正孔輸送剤の添加量が３０重量部未満の値となると、感光層の正孔輸送能が極端に低下し、画像特性に悪影響を与える場合があるためである。しかしながら、添加量が１３０重量部を超える値となると、分散性が低下し、結晶化しやすくなるという問題が生じる場合がある。
したがって、第１の正孔輸送剤の添加量を、結着樹脂１００重量部に対して、３５〜１００重量部の範囲内の値とすることが好ましく、４０〜８０重量部の範囲内の値とすることがより好ましい。
【００４４】
（２）第２の正孔輸送剤
また、本発明に用いられる正孔輸送剤は、上述した第１の正孔輸送剤に加え、分子量が７００未満の値である第２の正孔輸送剤を含むことが好ましい。
この理由は、第１の正孔輸送剤に加え、比較的低分子量である第２の正孔輸送剤を含有させることにより、汚染成分への溶出を抑制しつつ、分散性を向上させることができるためである。
しかしながら、この第２の正孔輸送剤の分子量を過度に小さくした場合には、汚染成分が溶出しやすくなって、耐クラック性が低下してしまう場合がある。
したがって、かかる分子量の範囲としては、１００〜６００の範囲内の値とすることが好ましく、２００〜５００の範囲内の値とすることがより好ましい。
また、本発明に用いられる第２の正孔輸送剤は、分子量が７００未満であって、分子構造が異なる複数の正孔輸送剤を混合させて用いることも好ましい。
この理由は、分子量が７００未満の正孔輸送剤を複数用いることにより、後述する電子輸送剤との組み合わせを適宜選択することにより、高い電荷輸送能を効果的に得ることができるためである。
【００４５】
（２）−１  種類
本発明に用いられる第２の正孔輸送剤としては、上述した溶解度の条件を満たすものであれば、特に限定されるものではないが、例えば、ベンジジン系化合物、フェニレンジアミン系化合物、ナフチレンジアミン系化合物、フェナントリレンジアミン系化合物、オキサジアゾール系化合物、スチリル系化合物、カルバゾール系化合物、ピラゾリン系化合物、ヒドラゾン系化合物、トリフェニルアミン系化合物、インドール系化合物、オキサゾール系化合物、イソオキサゾール系化合物、チアゾール系化合物、チアジアゾール系化合物、イミダゾール系化合物、ピラゾール系化合物、トリアゾール系化合物、ブタジエン系化合物、ピレン−ヒドラゾン系化合物、アクロレイン系化合物、カルバゾール−ヒドラゾン系化合物、キノリン−ヒドラゾン系化合物、スチルベン系化合物、スチルベン−ヒドラゾン系化合物、およびジフェニレンジアミン系化合物の一種単独または二種以上の組合せが挙げられる。
【００４６】
（２）−２  
また、第２の正孔輸送剤の具体例としては、下記一般式（１７）〜（２３）で表される化合物（ＨＴＭ−６〜１２）が挙げられる。
【００４７】
【化１７】
2007147824.tif 000019
【００４８】
【化１８】
2007147824.tif 000020
【００４９】
【化１９】
2007147824.tif 000021
【００５０】
【化２０】
2007147824.tif 000022
【００５１】
【化２１】
2007147824.tif 000023
【００５２】
【化２２】
2007147824.tif 000024
【００５３】
【化２３】
2007147824.tif 000025
【００５４】
（３）−３  添加量
また、第２の正孔輸送剤の添加量を、結着樹脂１００重量部に対して、２０〜５０重量部以下とすることが好ましい。
この理由は、かかる正孔輸送剤の添加量が５０重量部を超える値となると、分散性は向上するものの、汚染成分が付着した場合に、正孔輸送剤が溶出しやすくなり、耐クラック性を低下させる場合があるためである。また逆に、かかる添加量が２０重量部未満となる場合には、正孔輸送剤の分散性が低下するためである。
したがって、かかる第２の正孔輸送剤の添加量としては、結着樹脂１００重量部に対して、２５〜４５重量部の範囲内の値とすることが好ましく、３０〜４０重量部の範囲内の値とすることがより好ましい。
【００５５】
６．電子輸送剤
本発明に用いられる電子輸送剤としては、特に限定されるものではないが、例えば、ベンゾキノン系化合物、ナフトキノン系化合物、アントラキノン系化合物、ジフェノキノン系化合物、ジナフトキノン系化合物、ナフタレンテトラカルボン酸ジイミド系化合物、フルオレノン系化合物、マロノニトリル系化合物、チオピラン系化合物、トリニトロチオキサントン系化合物、ジニトロアントラセン系化合物、ジニトロアクリジン系化合物、ニトロアントアラキノン系化合物、ジニトロアントラキノン系化合物の一種単独または二種以上の組合せが挙げられる。
【００５６】
（１）  具体例
また、電子輸送剤の具体例としては、下記一般式（２４）〜（２９）で表される化合物（ＥＴＭ−１〜６）が挙げられる。
【００５７】
【化２４】
2007147824.tif 000026
【００５８】
【化２５】
2007147824.tif 000027
【００５９】
【化２６】
2007147824.tif 000028
【００６０】
【化２７】
2007147824.tif 000029
【００６１】
【化２８】
2007147824.tif 000030
【００６２】
【化２９】
2007147824.tif 000031
【００６３】
（２）  添加量
また、電子輸送剤の添加量を、結着樹脂１００重量部に対して、２０〜６０重量部の範囲内の値とすることが好ましい。
この理由は、かかる電子輸送剤の添加量が２０重量部未満の値になると、感度が低下して、実用上の弊害が生じる場合があるためである。一方、かかる電子輸送剤の添加量が６０重量部を超える値になると、電子輸送剤が結晶化しやすくなり、感光体として適正な膜が形成されない場合があるためである。
したがって、かかる電子輸送剤の添加量としては、３０〜４５重量部の範囲内の値とすることが好ましく、３５〜４０重量部の範囲内の値とすることがより好ましい。
また、このような電子輸送剤において、分子構造の異なる複数の電子輸送剤を、それぞれ所定の割合で混合させて用いることも好ましい。
この理由は、化学的構造の異なる電子輸送剤を複数用いることで、上述した正孔輸送剤との組み合わせにおいて、好適な電荷輸送能を発揮することができるためである。
【００６４】
７．正孔輸送剤及び電子輸送剤の合計添加量
また、本発明は、上述した正孔輸送剤と電子輸送剤との添加量の合計を、結着樹脂１００重量部に対して、１００〜１５０重量部とすることを特徴とする。
ここで、図５及び図６を参照して、正孔輸送剤及び電子輸送剤の合計添加量が、耐クラック性及び画像特性に与える影響について説明する。
まず、図５は、正孔輸送剤及び電子輸送剤の合計添加量と、耐クラック性との関係を示す特性図である。この特性図は、横軸に、正孔輸送剤及び電子輸送剤の合計添加量を採り、縦軸に、耐クラック性の指標である、クラック成長速度を採って示してある。
かかる特性図から理解できるように、正孔輸送剤及び電子輸送剤の合計添加量が少なくなるほど、クラック成長速度は低下し、耐クラック性は改善されると言える。しかしながら、かかる添加量を少なくしすぎたような場合には、感光層の電荷輸送能が著しく低下し、露光メモリを発生させる要因となり得る。
したがって、正孔輸送剤及び電子輸送剤の合計添加量の範囲としては、１００〜１４０重量部の範囲内の値とすることが好ましく、１０５〜１２０の範囲内の値とすることがより好ましい。
なお、この特性図におけるクラック成長速度の測定方法の一例としては、人体起因の汚染成分と挙動が類似しているオレイン酸トリグリセリドに対して、後述する実施例１に記載された条件で感光層を所定時間浸漬させ、当該感光層表面に発生するクラック長さ（ｍｍ）を測定して成長速度（ｍｍ／ｍｉｎ）を求める方法がある。
【００６５】
次いで、図６は、正孔輸送剤及び電子輸送剤の合計添加量と、画像特性との関係を示す特性図である。この特性図は、横軸に、正孔輸送剤及び電子輸送剤の合計添加量を採り、縦軸に、画像特性の指標である、露光メモリ電位を採って示してある。
かかる特性図から理解できるように、正孔輸送剤及び電子輸送剤の合計添加量が多くなるほど、露光メモリ電位が小さくなり、画像特性が向上していると言える。
これは、正孔輸送剤及び電子輸送剤の合計添加量、すなわち電荷輸送剤の添加量が多くなることにより、感光層における電荷輸送能が向上して、感光体表面上の残留電荷が減少したためと考えられる。
しかしながら、このように電荷輸送剤の添加量を増加させた場合には、感光体表面に汚染成分が付着したような場合に、その汚染成分に対して、感光層中のモノマー成分である電荷輸送剤が溶出してクラック発生の原因となり得る。
したがって、かかる正孔輸送剤及び電子輸送剤の合計添加量の範囲としては、１００〜１４０重量部の範囲内の値とすることが好ましく、１０５〜１２０の範囲内の値とすることがより好ましい。
【００６６】
８．添加剤
また、本発明においては、感光層が、所定の添加剤を含有することが好ましい。
この理由は、感光体表面に汚染成分が付着して感光層内部に空孔が形成された場合に、この空孔に対して添加剤が作用して局所的な応力を開放し、クラックの発生を抑制することができるためである。
【００６７】
（１）  具体例
また、添加剤の具体例としては、下記一般式（２）〜（７）で表される化合物（ＢＰ−１〜６）が挙げられる。
【００６８】
【化３０】
2007147824.tif 000032
【００６９】
【化３１】
2007147824.tif 000033
【００７０】
【化３２】
2007147824.tif 000034
【００７１】
【化３３】
2007147824.tif 000035
【００７２】
【化３４】
2007147824.tif 000036
【００７３】
【化３５】
2007147824.tif 000037
【００７４】
また、本発明に用いられる添加剤の具体例として、上述した化合物の他に、下記一般式（３０）〜（４７）で表される化合物（ＢＰ−７〜２４）が挙げられる。
【００７５】
【化３６】
2007147824.tif 000038
【００７６】
（２）  添加量
本発明における添加剤の添加量としては、感光層の固形分に対して、５〜１５重量％の範囲内の値とすることが好ましい。
この理由は、かかる添加量が１５重量％を超えると、感光層のガラス転移点が低下して、耐摩耗性が低下してしまう場合があるためである。また、結着樹脂内での分散性が低下して、結晶化する場合が見られるためである。
しかしながら、この添加量を５重量％未満となると、上述したような応力緩和作用が十分に発揮することができず、クラック発生を十分防止することができなくなる。
したがって、かかる添加量の範囲としては、６〜１３重量％とすることが好ましく、７〜１０重量％とすることがより好ましい。
なお、感光層の固形分とは、溶媒を除く感光層の構成成分を意味しており、本発明においては、電荷発生剤と、電荷輸送剤と、結着樹脂と、添加剤と、を合わせたものを意味している。
【００７７】
（３）  分子量
また、かかる添加剤の分子量を１５０〜３５０の範囲内の値とすることが好ましい。
この理由は、分子量が１５０未満の値となると、空孔近傍の応力を十分開放することができない場合があるためである。
また逆に、分子量が３５０を超える値となると、結着樹脂内での分散性が低下して、空孔との相互作用が十分発揮できなくなるためである。
したがって、かかる分子量の範囲を、２００〜３００の範囲内の値とすることが好ましく、２３０〜２７０の範囲内の値とすることがより好ましい。
なお、かかる添加剤の分子量は、例えば、構造式をもとに算出することもできるし、あるいは、質量分析計で得られたマススペクトルを用いて測定することができる。
【００７８】
９．結着樹脂
（１）  種類
本発明の電子写真感光体に使用する結着樹脂の種類は特に制限されるものではないが、例えば、ポリカーボネート樹脂をはじめ、ポリエステル樹脂、ポリアリレート樹脂、スチレン−ブタジエン共重合体、スチレン−アクリロニトリル共重合体、スチレン−マレイン酸共重合体、アクリル共重合体、スチレン−アクリル酸共重合体、ポリエチレン、エチレン−酢酸ビニル共重合体、塩素化ポリエチレン、ポリ塩化ビニル、ポリプロピレン、アイオノマー、塩化ビニル−酢酸ビニル共重合体、アルキド樹脂、ポリアミド、ポリウレタン、ポリスルホン、ジアリルフタレート樹脂、ケトン樹脂、ポリビニルブチラール樹脂、ポリエーテル樹脂等の熱可塑性樹脂、シリコーン樹脂、エポキシ樹脂、フェノール樹脂、尿素樹脂、メラミン樹脂、その他架橋性の熱硬化性樹脂、エポキシアクリレート、ウレタン−アクリレート等の光硬化型樹脂等の樹脂が使用可能である。
【００７９】
（２）  重量平均分子量
また、この結着樹脂の重量平均分子量としては、特に制限されるものではないが、本発明においては、所定分子量の正孔輸送剤を用いるとともに、正孔輸送剤及び電子輸送剤の合計添加量を所定範囲内の値とすることにより、耐クラック性を維持できることから、比較的低分子量の結着樹脂を用いた場合であっても、その耐クラック性、耐摩耗性を低下させることなく、画像特性を維持することができる。しかしながら、重量平均分子量が低すぎる場合には、やはり耐クラック性を低下させてしまう場合がある。
したがって、かかる重量平均分子量の範囲を、７００００以下とすることが好ましく、２００００〜５５０００の範囲内の値とすることがより好ましい。
なお、結着樹脂の重量平均分子量は、ＧＰＣ法等を用いて求めることができる。
【００８０】
（３）  具体例
また、結着樹脂の具体例としては、下記一般式（４８）で表されるＺ型ポリカーボネート樹脂（ＢＤ−１）であるが挙げられる。
【００８１】
【化３７】
2007147824.tif 000039
【００８２】
１０．ガラス転移点
また、本発明の電子写真感光体において、感光層のガラス転移点（Ｔｇ）を６０℃以上の値とすることが好ましい。
この理由は、上述したように、添加剤を含有させた場合には、感光層のガラス転移点が変化し、耐摩耗性に影響を与える場合があるためである。
すなわち、添加剤を過剰に含有させて、ガラス転移点を所定値以下としてしまうと、耐圧性が低下して、繰り返し使用した場合に、画像特性に悪影響を与える場合があるためである。その一方で、ガラス転移点が高くなりすぎると、感光体表面が過剰に硬化して、クラックが発生しやすくなるという問題が生じる。
したがって、かかるガラス転移点（Ｔｇ）の値を、６０〜９０℃の範囲内の値とすることが好ましく、６５〜８０℃の範囲内の値とすることがより好ましい。
なお、ガラス転移点は、示差走査熱量計（ＤＳＣ）を用いて、比熱の変化点から求めることができる。測定装置としては、セイコーインスツルメンツ社製の示差走査熱量計ＤＳＣ−６２００を用い、吸熱曲線を測定することで求めることができる。
より具体的には、感光体を構成する材料である、電荷発生剤、電子輸送剤、正孔輸送剤、添加剤、結着樹脂からなる測定試料１０ｍｇをアルミパン中に入れ、リファレンスとして空のアルミパンを使用し、測定温度範囲２５〜２００℃、昇温速度１０℃／分で常温常湿下にて測定を行い、得られた吸熱曲線よりガラス転移点を求めることができる。
【００８３】
１１．製造方法
単層型電子写真感光体の製造方法としては、特に制限されるものではないが、以下のような手順で実施することができる。
まず、溶剤に電荷発生剤、電荷輸送剤、結着樹脂、添加剤等を含有させて塗布液を作成する。このようにして得られた塗布液を、例えば、ディップコート法、スプレー塗布法、ビード塗布法、ブレード塗布法、ローラ塗布法等の塗布法を用いて導電性基材（アルミニウム素管）上に塗布する。
その後、例えば１００℃、３０分間の条件で熱風乾燥して、所定膜厚の感光層を有する単層型電子写真感光体を得ることができる。
なお、分散液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；ジメチルエーテル、ジエチルエーテル、テトラヒドロフラン、エチレングリコールジメチルエーテル、ジエチレングリコールジメチルエーテル、１，３−ジオキソラン、１，４-ジオキサン、等のエーテル類；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。このとき、さらに、電荷発生剤の分散性、感光体層表面の平滑性を良くするために界面活性剤、レベリング剤等を含有させてもよい。
【００８４】
また、この感光層を形成する前に、導電性基体上に中間層を形成しておくことも好ましい。
この中間層を形成するにあたり、結着樹脂、必要に応じて添加剤（有機微粉末または無機微粉末）を適当な分散媒とともに、公知の方法、例えばロールミル、ボールミル、アトライタ、ペイントシェーカー、超音波分散機等を用いて分散混合して塗布液を調整し、これを公知の手段、例えばブレード法、浸漬法、スプレー法により塗布して、熱処理を施し中間層を形成する。
また、添加剤は製造時の沈降等が問題とならない範囲であって、光散乱を生じさせて干渉縞の発生を防止する等の目的のために、各種添加剤（有機微粉末または無機微粉末）を少量添加することができる。
次いで、得られた塗布液を、公知の製造方法に準じて、例えば、支持基体（アルミニウム素管）上に、ディップコート法、スプレー塗布法、ビード塗布法、ブレード塗布法、ローラ塗布法等の塗布法を用いて塗布することができる。
その後、支持基体上の塗布液を乾燥する工程は、２０〜２００℃の温度で５分〜２時間の範囲で行うことが好ましい。
【００８５】
なお、かかる塗布液を作るための溶剤としては、種々の有機溶剤が使用可能であり、例えばメタノール、エタノール、イソプロパノール、ブタノール等のアルコール類；ｎ−ヘキサン、オクタン、シクロヘキサン等の脂肪族系炭化水素；ベンゼン、トルエン、キシレン等の芳香族系炭化水素、ジクロロメタン、ジクロロエタン、クロロホルム、四塩化炭素、クロロベンゼン等のハロゲン化炭化水素；アセトン、メチルエチルケトン、シクロヘキサノン等のケトン類；酢酸エチル、酢酸メチル等のエステル類；ジメチルホルムアルデヒド、ジメチルホルムアミド、ジメチルスルホキシド等があげられる。これらの溶剤は単独でまたは２種以上を混合して用いられる。
【００８６】
１２．積層型感光体
また、本発明の湿式現像用電子写真感光体として、図２（ａ）に示すような積層型電子写真感光体を用いることも好ましい。この積層型感光体２０は、基体１２上に、蒸着または塗布等の手段によって、電荷発生剤を含有する電荷発生層２４を形成し、次いでこの電荷発生層２４上に、電子輸送剤と結着樹脂とを含む塗布液を塗布し、それを乾燥させて電荷輸送層２２を形成することによって作製することができる。
また、上記構造とは逆に、図２（ｂ）に示すように、基体１２上に電荷輸送層２２を形成し、その上に電荷発生層２４を形成してもよい。ただし、電荷発生層２４は、電荷輸送層２２に比べて膜厚がごく薄いため、その保護のためには、図２（ａ）に示すように、電荷発生層２４の上に電荷輸送層２２を形成することがより好ましい。
また、単層型感光体の場合と同様に、導電性基体上に中間層２５を形成することも好ましい。
【００８７】
電荷発生層形成用塗布液および電荷輸送層形成用塗布液は、例えば、電荷発生剤、電荷輸送剤、結着樹脂などの所定の成分を、分散媒とともに、ロールミル、ボールミル、アトライタ、ペイントシェーカー、超音波分散機などを用いて分散混合することによって、調製することができる。
この積層型感光層２０において、感光層の厚さは、特に限定されないが、電荷発生層が、好ましくは、０．０１〜５μｍ、より好ましくは、０．１〜３μｍであり、電荷輸送層が、好ましくは、２〜１００μｍ、より好ましくは、５〜５０μｍである。
【００８８】
［第２実施形態］
第２の実施形態は、第１の実施形態である電子写真感光体を備えるとともに、当該電子写真感光体の周囲に、帯電手段を実施するための帯電器、露光手段を実施するための露光光源、現像手段を実施するための現像器、および転写手段を実施するための転写器を配置するとともに、除電手段を省略した除電レスタイプであることを特徴とする画像形成装置である。
なお、以下の画像形成装置の説明では、電子写真感光体として、単層型感光体を用いた場合を例に採って説明する。
【００８９】
図７に示すように、感光体３１の周囲には、帯電手段を実施するための帯電器３２と、露光手段を実施するための露光光源３３と、現像手段を実施するための現像器３４と、転写手段を実施するための転写器３５と、が順次配置されている。
また、感光体３１は、矢印の方向に一定速度で回転しており、感光体３１の表面で、次の順に電子写真プロセスが行われることになる。より詳細には、帯電器３２により、感光体３１が全面的に帯電され、次いで、露光光源３３によって、印字パターンが露光される。
次いで、現像器３４によって、印字パターンに対応して、トナー現像され、さらに、転写器３５によって、転写材（紙）３６へのトナーの転写が行われる。
ここで、トナーが分散された現像剤３４ａは、現像ローラ３４ｂによって運ばれ、所定の現像バイアスを印加することで、感光体３１の表面上にトナーが引き付けられて、感光体３１上に現像されることになる。
すなわち、感光体３１として本発明の電子写真感光体を用いた場合には、汚染成分に起因したクラック性が改善されるとともに、長期に渡って露光メモリの発生を抑制することができることから、画像形成プロセスとして、除電手段を省略した除電レスシステムを備えた画像形成装置を採用することができる。
【実施例】
【００９０】
［実施例１］
（１）電子写真感光体の製造
表１に示すように、電荷発生剤としてＸ型無金属フタロシアニン（ＣＧＭ−Ａ）４重量部と、第１の正孔輸送剤として（ＨＴＭ−１）（分子量：７７７）６０重量部と、電子輸送剤として（ＥＴＭ−１）４０重量部と、結着樹脂として、Ｚ型ポリカーボネート樹脂（ＢＤ−１）（重量平均分子量：３５０００）１００重量部と、添加剤として（ＢＰ−１）を感光層の固形分に対する添加剤の割合が５重量％となるように加えて、テトラヒドロフラン８００重量部とともに、ボールミルにて５０時間混合分散し、感光層塗布液を作成した。
次いで、得られた塗布液を円筒状のアルミニウム素管（直径φ３０ｍｍ、長さ２５４ｍｍ）上に塗布して、１００℃で４０分間熱風乾燥することにより、膜厚３０μｍの単層型感光層を備える感光ドラムを得た。
【００９１】
【表１】
2007147824.tif 000040
【００９２】
（２）耐クラック性試験
得られた電子写真感光体を、温度２０℃湿度６０％の条件下でオレイン酸トリグリセリドに１２０分間浸漬させた後、感光体表面に発生したクラックを計測し、クラック成長速度（ｍｍ／ｍｉｎ）として評価した。
すなわち、光学顕微鏡を用いて感光層表面を観察し、発生したクラック長さの総和（ｍｍ）を、浸漬時間１２０（ｍｉｎ）で割ることによって得られた値をクラック成長速度とし、下記基準に準じて評価した。得られた結果を表２に示す。
○：クラック成長速度が、１（ｍｍ／ｍｉｎ）未満の値である。
△：クラック成長速度が、１（ｍｍ／ｍｉｎ）以上かつ２．５（ｍｍ／ｍｉｎ）未満の値である。
×：クラック成長速度が、２．５（ｍｍ／ｍｉｎ）以上の値である。
【００９３】
（３）露光メモリ電位評価
得られた電子写真感光体を、除電手段を省略した京セラミタ製マルチファンクションプリンタ（Ａｎｔｉｃｏ４０）に搭載し、未露光部分の表面電位、及び露光部分の帯電手段後の表面電位を測定し、その差を露光メモリ電位として、下記基準に準じて評価した。
○：メモリ電位が９０（Ｖ）未満の値である。
△：メモリ電位が９０（Ｖ）以上かつ１００（Ｖ）未満の値である。
×：メモリ電位が１００（Ｖ）を超える値である。
【００９４】
【表２】
2007147824.tif 000041
【００９５】
［実施例２〜１０］
実施例２〜１０においては、表１に示すように、正孔輸送剤の種類及び添加量、電子輸送剤の種類及び添加量、添加剤の種類及び添加量をそれぞれ変えた他は、実施例１と同様に電子写真感光体を作成して評価した。得られた結果を表２に示す。
また、この実施例２〜１０で用いられた第１の正孔輸送剤の分子量は、それぞれＨＴＭ−２が７４９、ＨＴＭ−３が９５７、ＨＴＭ−４が９２７、ＨＴＭ−５が１０２９である。
また、この実施例２〜１０で用いられた第２の正孔輸送剤の分子量は、それぞれＨＴＭ−６が６７３、ＨＴＭ−７が４１６である。
【００９６】
［比較例１〜３、６］
比較例１〜３、６においては、表１に示すように、正孔輸送剤の種類及び添加量、電子輸送剤の種類及び添加量、添加剤の種類及び添加量をそれぞれ変えた他は、実施例１と同様に電子写真感光体を作成して評価した。得られた結果を表２に示す。
【００９７】
［比較例４］
比較例４においては、正孔輸送剤として下記式（４９）で表される化合物（ＨＴＭ−１３）（分子量１２１６）を用いたこと以外は、実施例１と同様に電子写真感光体を作成して評価した。得られた結果を表２に示す。
【００９８】
【化３８】
2007147824.tif 000042
【００９９】
［比較例５］
比較例５においては、正孔輸送剤として下記式（５０）で表される化合物（ＨＴＭ−１４）（分子量１２６８）を用いたこと以外は、実施例１と同様に電子写真感光体を作成して評価した。得られた結果を表２に示す。
【０１００】
【化３９】
2007147824.tif 000043
【産業上の利用可能性】
【０１０１】
本発明に係る電子写真感光体によれば、所定の分子量を有する正孔輸送剤を含有させるとともに、電荷輸送剤の添加量を所定範囲内の値に規定することで、汚染成分に起因したクラック性が改善されるとともに、長期に渡って露光メモリの発生を抑制することができるようになった。
したがって、本発明の電子写真感光体は、複写機やプリンター等の各種画像形成装置における高耐久性化、高速化、高性能化等に寄与することが期待される。
【図面の簡単な説明】
【０１０２】
【図１】本発明に係る単層型感光体を示す断面図である。
【図２】本発明に係る積層型感光体を示す断面図である。
【図３】第１の正孔輸送剤の分子量と耐クラック性との関係を示す特性図である。
【図４】第１の正孔輸送剤の分子量と画像特性との関係を示す特性図である。
【図５】正孔輸送剤及び電子輸送剤の合計添加量と耐クラック性との関係を示す特性図である。
【図６】正孔輸送剤及び電子輸送剤の合計添加量と画像特性との関係を示す特性図である。
【図７】本発明に係る画像形成装置の一例を示す概略図である。
【符号の説明】
【０１０３】
１０：単層型感光体、１２：導電性基体、１４：感光層、１６：中間層、２０：積層型感光体、２２：電荷輸送層、２４：電荷発生層、２５：中間層、３１：感光体、３２：帯電器、３３：露光光源、３４：現像器、３５：転写器、３６：転写紙、３７：クリーニングブレード
【図１】
2007147824.tif 000051
【図２】
2007147824.tif 000052
【図３】
2007147824.tif 000053
【図４】
2007147824.tif 000054
【図５】
2007147824.tif 000055
【図６】
2007147824.tif 000056
【図７】
2007147824.tif 000057